본 발명 의 경화 형 수지 조성물 이 , 금속 알 콕 시드 및 금속 킬레이트 로 이루어지 는 군 에서 선택 되 는 적어도 1 종 의 유기 금속 화합물 과 중합 성 관능기 및 카르복실기 를 갖 는 중합 성 화합물 을 동시 에 함유 하 는 경우 , 편광자 와 접착제 층 의 접착 내수 성 이 향상 되 기 때문 에 바람직 하 다 . 유기 금속 화합물 은 수분 의 개재 에 의해 활성 의 금속 종 으로 되 고 , 그 결과 , 유기 금속 화합물 이 편광자 및 접착제 층 을 구성 하 는 활성 에너지 선 경화 성 성분 의 양쪽 과 강고 하 게 상호 작용 한다 . 이 로써 , 편광자 와 접착제 층 의 계면 에 수분 이 존재 해도 , 이것 들 이 유기 금속 화합물 을 통해 강고 하 게 상호 작용 하 고 있 기 때문 에 , 편광자 와 접착제 층 사이 의 접착 내수 성 이 비약 적 으로 향상 된다 . 유기 금속 화합물 은 접착제 층 의 접착성 · 내수 성 향상 에 크 게 기여 하 지만 , 이것 을 포함 하 는 조성물 은 , 액 안정 성 이 불 안정 해 지 는 것 에 기인 하 여 , 가용 시간 이 짧아져 , 생산 성 이 악화 되 는 경향 이 있 다 . 이것 은 , 유기 금속 화합물 의 반응 성 이 높 고 , 조성물 중 에 미량 으로 포함 되 는 수분 과 접촉 하 여 , 가수 분해 반응 과 자기 축합 반응 을 일으키 는 결과 , 자기 응집 하 여 조성물 액 이 백탁 화 ( 응집 물 의 발생 , 상 분리 , 침전 ) 되 어 버리 는 것 이 원인 의 하나 라고 추측 된다 . 그러나 조성물 중 에 유기 금속 화합물 과 함께 중합 성 관능기 및 카르복실기 를 갖 는 중합 성 화합물 을 함유 하 는 경우 , 유기 금속 화합물 의 가수 분해 반응 과 자기 축합 반응 을 억제 하 여 , 조성물 중 에서 의 유기 금속 화합물 의 액 안정 성 을 비약 적 으로 향상 시킬 수 있 다 . 유기 금속 화합물 의 비율 은 조성물 전량 의 0 . 05 내지 15 중량 ％ 인 것 이 바람직 하 고 , 0 . 1 내지 10 중량 ％ 인 것 이 보다 바람직 하 다 . 15 중량 ％ 를 초과 하 는 배 합량 의 경우 , 조성물 의 보존 안정 성 이 악화 되 거나 , 편광자 나 보호 필름 에 접착 하 기 위한 성분 의 비율 이 상대 적 으로 부족 해 접착성 이 저하 될 우려 가 있 다 . 또한 0 . 05 중량 ％ 미만 인 경우 는 접착 내수 성 의 효과 가 충분히 발휘 되 지 않 기 때문 이 다 . 경화 형 접착제 조성물 중 , 유기 금속 화합물 의 전량 을 α ( mol ) 라고 한 때 , 합성 관능기 및 카르복실기 를 갖 는 중합 성 화합물 의 함유량 이 0 . 25 α ( mol ) 이상 인 것 이 바람직 하 고 , 0 . 35 α ( mol ) 이상 인 것 이 보다 바람직 하 고 , 0 . 5 α ( mol ) 이상 인 것 이 특히 바람직 하 다 . 합성 관능기 및 카르복실기 를 갖 는 중합 성 화합물 의 함유량 이 0 . 25 α ( mol ) 미만 인 경우 는 , 유기 금속 화합물 의 안정 화 가 불 충분 해져 , 가수 분해 반응 과 자기 축합 반응 이 진행 되 어 , 가용 시간 이 짧 아 지 는 경우 가 있 다 . 또한 , 유기 금속 화합물 의 전량 α ( mol ) 에 대한 중합 성 화합물 의 함유량 상한 은 특별히 한정 은 없 지만 , 예 를 들 어 4 α ( mol ) 정도 가 예시 가능 하 다 .